(57)【要約】【課題】  シャットダウン特性とメルトダウン特性のバランスに優れたリチウムイオン二次電池用セパレーターを提供する。【解決手段】  ガラス転移温度が７０℃以上、対数粘度が０．５ｄｌ／ｇ以上で、アミン成分にイソホロン構造を含有したポリアミド樹脂層を含む、全体の膜厚が５〜１００μｍの多孔質膜に関する。また、該多孔質膜を、リチウムイオンを吸蔵、放出可能な正極および負極の間にセパレーターとして介装してなるリチウムイオン二次電池に関する。【選択図】  なし【特許請求の範囲】
【請求項１】
ガラス転移温度が７０℃以上、対数粘度が０．５ｄｌ／ｇ以上で、アミン成分にイソホロン構造を含有したポリアミド樹脂層を含む、全体の膜厚が５〜１００μｍの多孔質膜。
【請求項２】
ポリアミド樹脂の酸成分の一部がシクロヘキサンジカルボン酸である請求項１に記載の多孔質膜。
【請求項３】
ポリアミド樹脂の酸成分の一部が、ダイマー酸、ポリアルキレングリコール、ポリエステル並びに末端にカルボキシル基、水酸基及びアミノ基のいずれかを含有するブタジエン系ゴムからなる群のうち少なくとも１種で置き換えられた共重合ポリアミド樹脂である請求項１又は２に記載の多孔質膜。
【請求項４】
請求項１〜３のいずれかに記載の多孔質膜とポリオレフィン系多孔質膜とを組み合わせた複合多孔質膜。
【請求項５】
透気度が１〜２０００ｓｅｃ／１００ｃｃＡｉｒである請求項１〜４のいずれかに記載の多孔質膜。
【請求項６】
請求項１〜５のいずれかに記載の多孔質膜を、リチウムイオンを吸蔵、放出可能な正極および負極の間にセパレーターとして介装してなるリチウムイオン二次電池。
【請求項７】
請求項１〜３のいずれかに記載のポリアミド樹脂溶液を基材に塗布又は浸漬した後、ポリアミド樹脂を溶解した溶剤とは混和するが、ポリアミド樹脂に対しては貧溶剤である溶液中に投入して凝固させる多孔質膜の製造方法。
【請求項８】
ポリオレフィン系多孔質膜の片面又は両面に請求項１〜３のいずれかに記載のポリアミド樹脂溶液を塗布又は浸漬した後、ポリアミド樹脂を溶解した溶剤と混和するが、ポリアミド樹脂に対しては貧溶剤である溶液中に投入して凝固させる複合多孔質膜の製造方法。
【発明の詳細な説明】
【技術分野】
【０００１】
本発明は、安全性の改善が要求されているリチウムイオン二次電池のセパレーターとして、優れたシャットダウン温度特性及び高いメルトダウン温度特性を示すポリアミド多孔質膜、その製造方法及びこれを用いたリチウムイオン二次電池に関する。
【背景技術】
【０００２】
近年、電子携帯機器の発達により、高エネルギー密度、高起電力の電池が開発されている。それらの中でも高起電力の点から非水電解液電池、特にリチウムイオン二次電池が精力的に開発されている。このような非水電解液電池の問題点の１つに可燃性有機溶媒を用いるがための危険性が指摘されている。電池の両極が短絡、電池内容物の分解反応を起こした場合、電池内部の急激な温度上昇により、内容物が噴出したりする。この様な問題に対して現在、安全弁の取り付け、溶融性成分含有のセパレーターによるシャットダウン機能付与などが挙げられる。
【０００３】
しかしながら安全弁は短絡に対する本質的な防護策ではなく、電池内部の急激な圧力上昇を緩和するだけのものである。
【０００４】
一方、セパレーターのシャットダウン機能は熱溶融性材料を用いた多孔質膜を用いることにより、短絡などにより電池内部の温度がある一定の温度に達したときに、材料の熱溶融により多孔質膜の穴が塞がることにより、イオン導電性が妨げられ発熱の原因となる電池反応を抑えるというものである。このようなセパレーターは、特許文献１〜３等に示されているオレフィン系高分子材料の多孔質膜が開示されている。しかしながら、このような熱溶融性材料を用いた場合、熱上昇でシャットダウン機能が働いても更なる温度上昇がある場合、膜自体が溶融して本来の機能である電極間の隔離が損なわれてしまう。これはメルトダウンと呼ばれる現象であり電池としては好ましくない。このような問題点の改善策としてシャットダウン温度の範囲を広げることが提案されている。例えば特許文献４〜７等に示されるように多孔質膜、不織布基材に熱溶融性材料を積層、コーテイングするなどの技術である。しかしながらこれらの作成手法は煩雑になる場合があることと必ずしもシャットダウン時の絶縁性が十分なものが得られてはいない。
【０００５】
【特許文献１】特許第２６４２２０６号明細書
【特許文献２】特開平６−２１２００６号公報
【特許文献３】特開平８−１３８６４３号公報
【特許文献４】特公平４−１６９２号公報
【特許文献５】特開昭６０−５２号公報
【特許文献６】特開昭６１−２３２５６０号公報
【特許文献７】特開平１０−６４５３号公報
【発明の開示】
【発明が解決しようとする課題】
【０００６】
本発明はかかる事情に鑑みてなされたものであって、従来使用されている多孔膜セパレーターに代わるシャットダウン特性及びメルトダウン特性が良好で絶縁性に優れた安価なセパレーターを提供することを目的とする。
【課題を解決するための手段】
【０００７】
本発明は上記目的を達成するために、鋭意検討を重ねた結果、多孔質のポリアミド樹脂製膜を単独又は他の材料と組み合わせてセパレーターとして使用することにより、安全性、サイクル耐久性に優れたリチウムイオン二次電池が得られることを見出した。即ち本発明は以下の多孔質膜とその製造法及びこれを用いたリチウムイオン二次電池である。
【０００８】
（１）ガラス転移温度が７０℃以上、対数粘度が０．５ｄｌ／ｇ以上で、アミン成分にイソホロン構造を含有したポリアミド樹脂層を含む、全体の膜厚が５〜１００μｍの多孔質膜。
【０００９】
（２）ポリアミド樹脂の酸成分の一部がシクロヘキサンジカルボン酸である（１）に記載の多孔質膜。
【００１０】
（３）ポリアミド樹脂の酸成分の一部が、ダイマー酸、ポリアルキレングリコール、ポリエステル並びに末端にカルボキシル基、水酸基及びアミノ基のいずれかを含有するブタジエン系ゴムからなる群のうち少なくとも１種で置き換えられた共重合ポリアミド樹脂である（１）又は（２）に記載の多孔質膜。
【００１１】
（４）（１）〜（３）のいずれかに記載の多孔質膜とポリオレフィン系多孔質膜とを組み合わせた複合多孔質膜。
【００１２】
（５）透気度が１〜２０００ｓｅｃ／１００ｃｃＡｉｒである（１）〜（４）のいずれかに記載の多孔質膜。
【００１３】
（６）（１）〜（５）のいずれかに記載の多孔質膜を、リチウムイオンを吸蔵、放出可能な正極および負極の間にセパレーターとして介装してなるリチウムイオン二次電池。
【００１４】
（７）（１）〜（３）のいずれかに記載のポリアミド樹脂溶液を基材に塗布又は浸漬した後、ポリアミド樹脂を溶解した溶剤とは混和するが、ポリアミド樹脂に対しては貧溶剤である溶液中に投入して凝固させる多孔質膜の製造方法。
【００１５】
（８）ポリオレフィン系多孔質膜の片面又は両面に（１）〜（３）のいずれかに記載のポリアミド樹脂溶液を塗布又は浸漬した後、ポリアミド樹脂を溶解した溶剤と混和するが、ポリアミド樹脂に対しては貧溶剤である溶液中に投入して凝固させる複合多孔質膜の製造方法。
【発明の効果】
【００１６】
本発明は、特定構造を有するポリアミド樹脂の多孔質膜又はポリアミド樹脂の多孔質膜とポリオレフィン膜を積層した複合多孔質膜を用いることによりシャットダウン特性とメルトダウン特性のバランスに優れたリチウムイオン二次電池用セパレーターを提供できる。
【発明を実施するための最良の形態】
【００１７】
以下本発明を詳細に説明する。本発明に用いられるポリアミド樹脂はアミン成分として、イソホロン構造を含有することが必須である。このようなイソホロン構造の導入はセパレーターが非水電解液に浸漬された場合の膨潤や膨潤に伴う経時劣化を抑えるのに有効なためである。
【００１８】
ここでイソホロン構造の比率は全アミン成分の１００〜１０モル％の範囲、好ましくは１００〜３０モル％の範囲である。イソホロン構造の比率が１０モル％未満では上記の耐電解液性が低下することがあるからである。
【００１９】
一般に、ポリアミド樹脂の合成は多価カルボン酸クロリドとジアミンを用いる酸クロリド法や多価カルボン酸とジイソシアネートを用いるジイソシアネート法等の溶液重合法又は溶融重合法で合成される。本発明の場合、多孔質膜の製造に用いられるポリアミド樹脂が溶液状態で用いられること及び製造コストの点からジアミンやジイソシネートを用いた溶液重合が好ましい。
【００２０】
本発明におけるジイソシアネート法によるポリアミド樹脂の合成に用いられる多価カルボン酸成分は、シュウ酸、アジピン酸、マロン酸、セバチン酸、アゼライン酸、ドデカンジカルボン酸、ジカルボキシポリブタジエン、ジカルボキシポリ（アクリロニトリル−ブタジエン）、ジカルボキシポリ（スチレン−ブタジエン）等の脂肪族ジカルボン酸、１，４−シクロヘキサンジカルボン酸、１，３−シクロヘキサンジカルボン酸、４，４’−ジシクロヘキシルメタンジカルボン酸、ダイマー酸等の脂環族ジカルボン酸、テレフタル酸、イソフタル酸、ジフェニルスルホンジカルボン酸、ジフェニルエーテルジカルボン酸、ナフタレンジカルボン酸等の芳香族ジカルボン酸が挙げられる。またこれらの一部をトリメリット酸、トリメシン酸等のトリカルボン酸やピロメリット酸、ベンゾフェノンテトラカルボン酸、ビフェニルテトラカルボン酸、ジフェニルテトラカルボン酸等のテトラカルボン酸に置き換えることができる。これらの中では重合性、溶剤溶解性及び耐電解液性の点からは１，３−シクロヘキサンジカルボン酸、１，４−シクロヘキサンジカルボン酸が好ましく、シャットダウン特性からダイマー酸、分子量が１０００以上のジカルボキシポリブタジエン、ジカルボキシポリ（アクリロニトリルブタジエン）、ジカルボキシポリ（スチレン−ブタジエン）が好ましい。
【００２１】
また、ジカルボン酸化合物の一部をグリコールに置き換えてウレタン基を分子内に導入することもできる。グリコールとしてはエチレングリコール、プロピレングリコール、テトラメチレングリコール、ネオペンチルグリコール、ヘキサンジオール等のアルキレングリコール、ポリエチレングリコール、ポリプロピレングリコール、ポリテトラメチレングリコール等のポリアルキレングリコールや上記ジカルボン酸の１種又は２種以上と上記グリコールの１種又は２種以上とから合成される末端水酸基のポリエステル等が挙げられ、これらの中ではシャットダウン効果からポリエチレングリコール、末端水酸基のポリエステルが好ましい。また、これらの数平均分子量は５００以上が好ましく、１０００以上がより好ましい。上限は特に限定されないが８０００未満が好ましい。
【００２２】
多価カルボン酸成分の一部にシクロヘキサンジカルボン酸を用いる場合、多価カルボン酸成分のうち２０〜７０モル％を置き換えることが溶剤溶解性やシャットダウン特性を満足する上で好ましい。また酸成分の一部をダイマー酸、ポリアルキレンエーテル、ポリエステル並びに末端にカルボキシル基、水酸基及びアミノ基のいずれかを含有するブタジエン系ゴムからなる群のうち少なくとも１種で置き換える場合は、酸成分のうち、１〜６０モル％を置き換えることが好ましい。
【００２３】
本発明におけるポリアミド樹脂の合成に用いられるジアミン（ジイソシアネート）成分としては、前記イソホロンジアミン（ジイソシアネート）を必須成分とするが、その一部を置き換える成分としてエチレンジアミン、プロピレンジアミン、ヘキサメチレンジアミン等の脂肪族ジアミン及びこれらのジイソシアネート、１，４−シクロヘキサンジアミン、１，３−シクロヘキサンジアミン、ジシクロヘキシルメタンジアミン等の脂環族ジアミン及びこれらのジイソシアネート、ｍ−フェニレンジアミン、ｐ−フェニレンジアミン、４，４’−ジアミノジフェニルメタン、４，４’−ジアミノジフェニルエーテル、４，４’−ジアミノジフェニルスルホン、ベンジジン、キシリレンジアミン、ナフタレンジアミン等の芳香族ジアミン及びこれらのジイソシアネート等が挙げられ、これらの中では反応性、コスト、耐電解液性の点からジシクロヘキシルメタンジアミン及びこれのジイソシアネートが最も好ましく、４，４’−ジアミノジフェニルメタン、ナフタレンジアミン及びこれらのジイソシアネートも好ましい。
【００２４】
本発明に用いるポリアミド樹脂を溶液重合で合成する場合、Ｎ，Ｎ’−ジメチルホルムアミド、Ｎ，Ｎ’−ジメチルアセトアミド、Ｎ−メチル−２−ピロリドン、γ−ブチロラクトン等の極性溶剤中、６０〜２００℃に加熱しながら攪拌することで容易に製造することができる。この場合、必要に応じてトリエチルアミン、ジエチレントリアミン等のアミン類、フッ化ナトリウム、フッ化カリウム、フッ化セシウム、ナトリウムメトキシド等のアルカリ金属塩等を触媒として用いることもできる。
【００２５】
本発明に用いるポリアミド樹脂はガラス転移温度が７０℃以上で対数粘度は０．５ｄｌ／ｇ以上が好ましい。ガラス転移温度が７０℃未満では、シャットダウン効果はあるが、メルトダウン温度が低くなり、セパレーターに用いた場合、正極と負極が短絡を起こすおそれがある。一方上限は加工性や溶剤溶解性を考慮すると４００℃未満が好ましい。また、対数粘度が０．５ｄｌ／ｇ未満でも溶融温度の低下により同様の危険性が増すことと分子量が低いため多孔質膜が脆くなるからである。一方上限は加工性や溶剤溶解性を考慮すると２．０ｄｌ／ｇ未満が好ましい。
【００２６】
次にポリアミド多孔質膜の製造方法について説明する。本発明の多孔質膜の製造は特に制限はないが、上記のポリアミド重合溶液をポリエステルフィルム等の基材に所定の厚みにコーテイングした後、あるいは重合溶液をスリットダイからフィルム状に押し出して、該ポリアミド樹脂を溶解している溶剤と混和するが、該ポリアミド樹脂に対しては貧溶剤である溶液中に投入して凝固させるのが好ましい。なお、ここで言う貧溶剤とは該ポリアミド樹脂を２５℃で５重量％濃度で溶解できないものとする。
【００２７】
ポリアミド樹脂を溶解する溶剤は上記のようにＮ−メチル−２−ピロリドンやジメチルアセトアミド、Ｎ，Ｎ’−ジメチルホルムアミドなどのアミド系溶剤が主体になるが、多孔質膜形成時の凝固速度を調節して、孔径や孔径分布を調節するためにメタノール、エタノール、プロピルアルコール、エチレングリコール、ジエチレングリコールやポリエチレングリコール、ポリプロピレングリコールなどのアルコール類、アセトン、メチルエチルケトンなどのケトン類などを添加することが出きる。これらの添加剤はポリアミド樹脂溶液１００部に対して５〜３００部、好ましくは１０〜２００部、更に好ましくは２０〜１００部である。
【００２８】
本発明多孔質を製造する際に用いる凝固浴は水を主体とした溶液が好ましい。この凝固浴には凝固速度や多孔質膜の孔径及びその分布を調節するために水と混和する他の溶剤を混合することができる。このような溶剤としてはメタノール、エタノール、プロピルアルコール、エチレングリコール、プロピレングリコール、ジエチレングリコール、ポリエチレングリコール等のアルコール類、アセトン、メチルエチルケトン等のケトン類、Ｎ，Ｎ’−ジメチルホルムアミド、Ｎ，Ｎ’−ジメチルアセトアミド、Ｎ−メチル−２−ピロリドン等のアミド系溶剤等が挙げられこれらの中では孔径の多孔質膜中の均一さの点からエチレングリコール、ポリエチレングリコールなどのグリコール類やＮ−メチル−２−ピロリドン、Ｎ，Ｎ’−ジメチルアセトアミド、Ｎ，Ｎ’−ジメチルホルムアミドなどのアミド系溶剤が好ましい。これらの溶剤の添加量は水１００部に対して５〜５００部、好ましくは１０〜４００部、更に好ましくは２０〜３００部である。
【００２９】
ポリアミド多孔質膜は単層でも積層でも良いが全体の膜厚は５〜１００μｍ、好ましくは１０〜７０μｍ、更に好ましくは１５〜５０μｍである。膜厚が５μｍ以下では膜が弱くなり破断するおそれがある。逆に膜厚が１００μｍを越えるとサイクル特性が低下することがある。ポリアミド多孔質膜の空孔率は３０〜９０％が好ましい。更に好ましくは４０〜７０％であり、空孔率が３０％以下では膜の電気抵抗が高くなり、大電流を流しにくくなる。一方、９０％以上では膜強度が弱くなる。また孔径の尺度である透気度はＪＩＳ−Ｐ８１１７に準拠した方法により測定した値が１〜２０００ｓｅｃ／１００ｃｃＡｉｒであることが好ましい。より好ましくは５０〜１５００ｓｅｃ／１００ｃｃＡｉｒ、さらに好ましくは１００〜１０００ｓｅｃ／１００ｃｃＡｉｒである。透気度が１ｓｅｃ／１００ｃｃＡｉｒ未満では膜強度が弱くなり、２０００ｓｅｃ／１００ｃｃＡｉｒを越えるとサイクル特性が悪くなることがある。
【００３０】
このようにして製造されるポリアミド多孔質膜はセパレーターとして単独で用いられた場合でも優れたシャットダウン特性とメルトダウン特性を示す。特に数平均分子量１０００以上のブタジエン系ゴムやポリアルキレングリコール、ポリエステル等がブロック状に共重合されたポリアミド樹脂からなる多孔質フィルムの場合その効果が顕著である。数平均分子量の上限はポリアミド樹脂のガラス転移温度を考慮すると８０００未満が好ましい。
【００３１】
また、本発明のもう一つの特徴はポリアミド多孔質膜をポリオレフィン系の多孔質膜と積層、組み合わせて用いることができることにある。ポリオレフィン系多孔質膜とはポリエチレンやポリプロピレンフィルムを例えば第７回ポリマー材料フォーラム（１９９８）要旨集１ＢＩＬ０９等に記載される延伸開孔法や相分離法等によって製造されるものである。ポリアミド多孔質膜とポリオレフィン多孔質膜を積層する場合の構成はポリアミド多孔質膜をＡ、ポリオレフィン系多孔質膜をＢとすると、Ａ／Ｂ、Ａ／Ｂ／Ａ又はＢ／Ａ／Ｂの構成となる。
【００３２】
これらの複合多孔質膜の製造も特に制限はないが、以下の方法が好ましい。
（１）ポリアミド多孔質膜とポリオレフィン多孔質膜を単純に重ねる。
（２）ポリオレフィン多孔質膜を支持体にしてその片面又は両面にポリアミド樹脂溶液を含浸又は塗布し、前記と同様な方法で凝固浴に投入して凝固させる。
（３）上記（１）と（２）を組み合わせる。
【００３３】
これら複合多孔質膜の場合、全体の膜厚は５〜１００μｍ、好ましくは１０〜７０μｍである。空孔率は３０〜８０％、透気度は１〜２０００ｓｅｃ／１００ｃｃＡｉｒが好ましい。
【００３４】
このように構成された本発明のポリアミド多孔質膜をセパレーターとして使用したリチウムイオン二次電池は従来と同様の電池性能を発揮し、シャットダウン特性、メルトダウン特性に優れた安全な電池を得ることができる。本発明に関わるリチウムイオン二次電池は本発明の多孔質膜をセパレーターとして用いること以外は、常法に従って製造することができる。
【００３５】
即ち、正極活物質としてはリチウムを含んだ材料、負極としてはリチウムをイオンとして吸蔵、放出可能な材料、電解液としてはリチウムとフッ素を含む化合物からなる電解質の有機溶剤溶液を用いることができる。
【００３６】
具体的には、正極活物質としてはリチウムイオンを挿入、離脱できるコバルト酸リチウムやマンガン酸リチウム等のリチウム金属酸化物を使用することができる。正極活物質には導電剤として公知の活性炭、各種コークス、カーボンブラック、結着剤及び溶剤等を配合し、この分散液をアルミニウム等の集電体に塗布、乾燥したものを正極材とすることができる。
【００３７】
負極活物質としてはコークス、グラファイト、非晶質カーボン等が用いられ、これらを結着剤と有機溶剤からなる分散液を銅箔等の集電体に塗布、乾燥して負極材とすることができる。
【００３８】
電解液に使用される電解質としては、ＬｉＣｌＯ4，ＬｉＡｓＦ6，ＬｉＰＦ4，ＬｉＢＦ4，ＬｉＢｒ，ＬｉＣＦ3ＳＯ3，等が挙げられ、有機溶剤としてはプロピレンカービネート、エチレンカーボネート、γ−ブチロラクトン、ジメチルカーボネート、エチルメチルカーボネート、１，２−ジメトキシエタン、１，２−ジエトキシエタン、テトラヒドロフラン等の１種又は２種以上が用いられる。
【実施例】
【００３９】
以下、実施例で本発明を更に詳細に説明するが、本発明はこれらの実施例で制限されるものではない。
尚、実施例中の測定値は以下の方法で測定した。
【００４０】
対数粘度：ポリアミド樹脂０．５ｇを１００ｍｌのＮ−メチル−２−ピロリドンに溶解した溶液を３０℃に保ちウベローデ粘度管を用いて測定した。
【００４１】
ガラス転移温度：測定幅４ｍｍ、長さ１５ｍｍのポリアミドフィルムをレオロジー社製ＤＶＥ−Ｖ４レオスペクトラーを用い、周波数１１０Ｈｚの振動を与えて測定した動的粘弾性の損失弾性率の変曲点をガラス転移温度とした。
【００４２】
膜厚：ポリアミド及び積層多孔質膜をＳＯＮＹ  μ−メーターで測定した。
【００４３】
シャットダウン温度特性：プロピレンカーボネートに４フッ化ホウ酸リチウムを１モル／ｌ溶解した溶液を充填した多孔質膜を用い、交流周波数１ｋＨｚ、交流振幅１００ｍＶ、昇温速度２℃／分で測定した。温度上昇に伴うインピーダンス値の上昇が一旦１００Ωｃｍ2になったときの温度をシャットダウン開始温度とし、インピーダンスの値が１ｋΩｃｍ2を越え、更に上昇した後低下し再び１ｋΩｃｍ2になった温度をメルトダウン温度とした。
【００４４】
［実施例１］
温度計、冷却管、窒素ガス導入管のついた４ツ口フラスコにセバチン酸１モル、イソホロンジイソシアネート（ＩＰＤＩ）１モル、フッ化カリウム０．０２モルを固形分濃度が５０％となるようにＮ−メチル−２−ピロリドンと共に仕込み、１８０℃で５時間攪拌した後、Ｎ−メチル−２−ピロリドンで固形分濃度が１０％となるように希釈してポリアミド樹脂を合成した。得られたポリアミド樹脂の対数粘度は０．６５ｄｌ／ｇ、ガラス転移温度は１３０℃であった。
このポリアミド樹脂溶液１００部にポリエチレングリコール＃４００を１０部配合した溶液を市販セパレーター（東燃化学製ポリオレフィン多孔質膜：２５μｍ）に膜厚が１μｍとなるように塗布し、水／Ｎ−メチル−２−ピロリドンが７０／３０の凝固浴に浸漬、水洗、乾燥した。得られた複合多孔質膜の厚さは２６μｍであり、透気度は４８０ｓｅｃ／１００ｃｃＡｉｒであった。この膜のシャットダウン温度は１２０℃、メルトダウン温度は２００℃以上であった。この多孔質膜をセパレーターに用い、正極活物質としてコバルト酸リチウム、導電剤としてアセチレンブラック、バインダーとしてポリフッ化ビニリデンを用いた正極及び黒鉛と非晶質炭素を混合した負極活物質とポリフッ化ビニリデンをバインダーにした負極、電解液としてソルライト（三菱化学製）を用いてコイン型電池を作成して電池特性を評価した。上記の市販セパレーターを用いた電池に比べて放電容量、サイクル特性ともほぼ同等の性能を示した。
【００４５】
［実施例２］
実施例１の酸成分をイソフタル酸０．５モル、セバチン酸０．５モル、イソホロンジイソシアネート０．５０５モル、ジフェニルメタン−４，４’−ジイソシアネート０．５０５モル、フッ化カリウム０．０２モルを固形分濃度が５０％となるようにＮ−メチル−２−ピロリドンと共に仕込み、１２０℃で１時間、更に１８０℃で３時間反応させた後、冷却しながらＮ−メチル−２−ピロリドンで固形分濃度が１０％となるように希釈してポリアミド樹脂を得た。このポリアミド樹脂のガラス転移温度は１３５℃、対数粘度は０．７１ｄｌ／ｇであった。
このポリアミド樹脂溶液を用いて、実施例１と同じ方法で作成した全体の膜厚が２６μｍの複合多孔質膜の透気度は４２０ｓｅｃ／１００ｃｃＡｉｒでシャットダウン温度は１２０℃、メルトダウン温度は２００℃以上であった。
【００４６】
［実施例３］
実施例１と同じ装置を用い、セバチン酸０．８モル、１，４−シクロヘキサンジカルボン酸０．１６モル、分子量２０００のポリプロピレングリコール０．０６モル、イソホロンジイソシアネート１．０２モル、フッ化カリウム０．０２モルを固形分濃度が５０％となるようにγ−ブチロラクトンと共に仕込み１８０℃で５時間反応させた後、固形分濃度が１０％となるようにＮ，Ｎ’−ジメチルアセトアミドで希釈してポリアミド樹脂を合成した。得られたポリアミド樹脂の対数粘度は０．６３ｄｌ／ｇ、ガラス転移温度は１０８℃であった。このポリアミド樹脂溶液から実施例１と同じ方法で作成した複合多孔質膜の厚みは２７μｍ、透気度は６１０ｓｅｃ／１００ｃｃＡｉｒでシャットダウン温度は１２４℃、メルトダウン温度は２００℃以上であった。
【００４７】
［実施例４］
実施例１で合成したポリアミド樹脂溶液１００部にポリエチレングリコール＃４００を２０部配合した溶液を１００μｍのポリエステルフィルムに塗布、水／Ｎ−メチル−２−ピロリドンが７０／３０の凝固浴に浸漬、水洗、乾燥して、ポリエステルフィルムから剥がして膜厚が２５μｍのポリアミド多孔質膜を作成した。この多孔質膜の透気度は８．８ｓｅｃ／１００ｃｃＡｉｒでシャットダウン温度は１８５℃、メルトダウン温度は２００℃以上であった。この多孔質膜をセパレーターとして用い、実施例１と同じ方法でコイン型電池を作成して電池特性を評価した結果、市販セパレーターであるポリオレフィン多孔質膜とほぼ同等の放電容量、サイクル耐久性を示した。
【００４８】
［実施例５］
実施例３で合成したポリアミド樹脂溶液を用い、実施例４と同じ方法で厚さ３０μｍのポリアミド多孔質膜を作成した。この多孔質膜の透気度は８．３ｓｅｃ／１００ｃｃＡｉｒでシャットダウン温度は１３８℃、メルトダウン温度は２００℃以上であった。
【００４９】
［実施例６］
実施例１のポリアミド樹脂溶液に東燃化学製ポリオレフィン多孔質膜（２５μｍ）を浸漬させた後、ポリオレフィン多孔質膜の両面に乾燥膜厚が各々１μｍになるように絞りロールで掻き取り、水／ポリエチレングリコール（分子量４００）比が７０／３０の凝固浴に投入して凝固させ、洗滌、乾燥して厚さ２７μｍの３層の複合多孔質膜を得た。この複合多孔質膜のシャットダウン温度は１２０℃、メルトダウン温度は２００℃以上であった。この複合多孔質膜をセパレーターにして実施例１と同じ構成で作成したコイン電池の放電容量、サイクル耐久性などの電池性能はポリオレフィン多孔質膜単独セパレーターと同様な特性を示した。
【００５０】
［実施例７］
実施例１で作成したポリアミド複合多孔質膜のポリアミド多孔質膜側にポリオレフィン多孔質膜を重ねた複合膜を用いて、実施例１と同じ条件で作成したコイン型電池の放電容量、サイクル耐久性等の電池性能はポリオレフィン多孔質膜単独セパレーターとほぼ同等の特性を示した。
【００５１】
［比較例１］
実施例１でセバチン酸を１．０２モル、ＩＰＤＩを１モルとした以外は実施例１と同じ条件でポリアミド樹脂を合成した。得られたポリアミド樹脂の対数粘度は０．３１ｄｌ／ｇ、ガラス転移温度は１２８℃であった。このポリアミド樹脂を用いた多孔質膜は分子量が低いため脆く、セパレーターとしては不適であった。
【００５２】
［比較例２］
実施例１と同じ装置を用い、セバチン酸０．５モル、ダイマー酸０．５モル、ＩＰＤＩ１．０２モル、フッ化カリウム０．０２モルを固形分濃度が５０％となるようにＮ−メチル−２−ピロリドンと共に仕込み、１８０℃で５時間反応させた。得られたポリアミド樹脂の対数粘度は０．５３ｄｌ／ｇ、ガラス転移温度は５３℃であった。このポリアミド樹脂から実施例４と同じ方法で多孔質膜を作成した。この多孔質膜の膜厚は２３μｍ、透気度は３．４ｓｅｃ／１００ｃｃＡｉｒと良好であったが、シャットダウン温度が５８℃、メルトダウン温度が１１８℃と低くセパレーターとしての安全性が不十分であった。
【産業上の利用可能性】
【００５３】
本発明は、特定構造を有するポリアミド樹脂の多孔質膜又はポリアミド樹脂の多孔質膜とポリオレフィン膜を積層した複合多孔質膜を用いることによりシャットダウン特性とメルトダウン特性のバランスに優れたリチウムイオン二次電池用セパレーターを提供できる。